(57)【特許請求の範囲】
【請求項１】
パネル基材の表面にコート層を備えたフロントパネルの製造方法において、
上面視した際にフロントパネルに相当する上面視フロントパネル相当部分を、上面側に膨出してなる膨出部を備え、かつ、その膨出部の表面側端縁部の稜線を曲線としてなる構成を備えたパネル基材用部材の表面に、透明樹脂をコーティングしてコート層を形成すると共に、該コート層の端縁部の稜線を曲線として、コート層積層パネル基材用部材を作製することを特徴とするコーティング工程と、
前記パネル基材用部材の膨出部における稜線の裏面側曲線終点若しくは裏面側曲線終点よりも表面側曲線開始点寄りの位置又は稜線の表面側曲線終点若しくは表面側曲線終点よりも表面側曲線開始点寄りの位置において、前記コート層積層パネル基材用部材を垂直に切断して余肉部分を切削することにより、前記コート層の端縁部が丸みを持ち、その下方に連続する前記パネル基材の端面が垂直端面となるようにすることを特徴とする切除工程と、
を備えたフロントパネルの製造方法。
【請求項２】
コート層の平均厚みを８〜２５μｍとすると共に、前記コート層の端縁部の稜線において、表面側曲線開始点の高さと裏面側曲線終点の高さの差すなわち表裏方向の距離を０．１〜１．０ｍｍとすることを特徴とする請求項１に記載のフロントパネルの製造方法。
【請求項３】
上記パネル基材用部材の膨出部の表面側端縁部の稜線において、表面側曲線開始点の高さと裏面側曲線終点の高さの差すなわち表裏方向の距離を０．１〜１．０ｍｍとすることを特徴とする、請求項１又は２に記載のフロントパネルの製造方法。
【請求項４】
上記パネル基材用部材は、多数の凹凸を表面に有する基材表示面部の周囲に、平滑面からなる基材周囲部を備えており、
上記コーティング工程では、前記基材表示面部におけるコート層の厚みの最大値Ａｍａｘが８〜１６μｍであり、且つ、前記基材周囲部におけるコート層の厚みの最大値Ｂｍａｘが１０〜２５μｍとなるように、透明樹脂をコーティングすることを特徴とする請求項１〜３の何れかに記載のフロントパネルの製造方法。
【請求項５】
前記基材表示面部におけるコート層の厚みの平均値Ａａｖを１０μｍ〜１４μｍとすることを特徴とする請求項１〜４の何れかに記載のフロントパネルの製造方法。
【請求項６】
前記フロントパネルは、車載機器用タッチパネルディスプレイに用いられるフロントパネルであることを特徴とする請求項１〜５の何れかに記載のフロントパネルの製造方法。
【発明の詳細な説明】
【技術分野】
【０００１】
本発明は、スマートフォンやタブレット端末、携帯ゲーム機器などのフロントパネルのほか、カーナビゲーションや産業機械などの操作パネルに使用されるフロントパネルの製造方法に関する。
【背景技術】
【０００２】
スマートフォンやタブレット端末のほか、カーナビゲーションなどの操作パネルとして使用されるフロントパネルの基材に関しては、従来から、ガラス材料が使用されてきた。しかし、ガラス材料は、耐衝撃性や軽量性などに劣るため、合成樹脂材料への代替が提案されている。
【０００３】
例えば、特許文献１には、ポリカーボネート樹脂とアクリル樹脂を共押出した積層体にハードコート層を積層してなる樹脂積層体が開示されている。
【０００４】
また、特許文献２には、表面に傷が付き難く、しかも製造が比較的容易なタッチパネル用積層押出樹脂板として、ポリカーボネート樹脂層の少なくともタッチされる側の表面にアクリル樹脂層が共押出成形により積層されてなることを特徴とするタッチパネル用積層押出樹脂板が開示されている。
【０００５】
さらにまた、このような樹脂板を用いたタッチパネル表示装置として、前述のような樹脂板にタッチ入力用のタッチパネルを配置してなるフロントパネル装置が開示されている（例えば特許文献３など参照）。
【先行技術文献】
【特許文献】
【０００６】
【特許文献１】特開２００６−１０３１６９号公報
【特許文献２】特開２０１０−１８２２６３号公報
【特許文献３】特開２００２−４０２４３号公報
【発明の概要】
【発明が解決しようとする課題】
【０００７】
ところで、カーナビゲーションなどの車載用表示装置では、衝突安全性などの面から、フロントパネルの表面側端縁部に丸みを持たせることが求められる。
しかしながら、そのために、パネル基材用部材に樹脂をコーティングしてコート層を形成した後、その表面側端縁部が丸みを持つようにＲ面取り状に切断すると、その切断面、すなわちフロントパネルの表面側端縁部が白くなることがあった。
他方、パネル基材用部材を所定の形状に切断した後、樹脂をコーティングしてコート層を形成すると、コート層の端縁部に樹脂溜まりが出来て、外観や寸法精度を低下させることがあった。
【０００８】
そこで本発明は、かかる課題に鑑みて、フロントパネルの表面側端縁部に丸みを持たせることができ、表面側端縁部が白くなることを防ぐこともでき、しかも、コート層の端縁部に樹脂溜まりが出来ないようにすることができる、新たなフロントパネルの製造方法を提供せんとするものである。
【課題を解決するための手段】
【０００９】
本発明は、パネル基材の表面にコート層を備えたフロントパネルの製造方法において、上面視した際にフロントパネルに相当する上面視フロントパネル相当部分を、上面側に膨出してなる膨出部を備え、かつ、その膨出部の表面側端縁部の稜線を曲線としてなる構成を備えたパネル基材用部材の表面に、透明樹脂をコーティングしてコート層を形成すると共に、該コート層の端縁部の稜線を曲線として、コート層積層パネル基材用部材を作製することを特徴とするコーティング工程と、前記パネル基材用部材の膨出部における稜線の裏面側曲線終点若しくは裏面側曲線終点よりも表面側曲線開始点寄りの位置又は稜線の表面側曲線終点若しくは表面側曲線終点よりも表面側曲線開始点寄りの位置において、前記コート層積層パネル基材用部材を垂直に切断して余肉部分を切削することにより、前記コート層の端縁部が丸みを持ち、その下方に連続する前記パネル基材の端面が垂直端面となるようにすることを特徴とする切除工程と、を備えたフロントパネルの製造方法を提案する。
【発明の効果】
【００１０】
本発明が提案するフロントパネルの製造方法によれば、フロントパネルの表面側端縁部に丸みを持たせることができ、表面側端縁部が白くなることを防ぐこともでき、しかも、コート層の端縁部に樹脂溜まりが出来ないようにすることができる。
【図面の簡単な説明】
【００１１】
【図１】本発明の一例で作製するフロントパネルの一例を示した上面視斜視図である。
【図２】本発明の一例で作製するパネル基材用部材の一例であり、（１）はその断面図、（２）は上面視した際の平面図である。
【図３】本発明の一例で作製するパネル基材用部材にコート層を形成してなるコート層積層パネル基材用部材の一例を示した断面図である。
【図４】本発明の一例で作製する他のパネル基材用部材にコート層を形成してなるコート層積層パネル基材用部材の他例を示した断面図である。
【図５】本発明の一例で作製するパネル基材用部材にコート層を形成してなるコート層積層パネル基材用部材の一例の部分拡大断面図であり、２本の縦点線の間が切断適正位置である。
【図６】図２とは異なるパネル基材用部材の一例の断面図である。
【図７】本発明の一例で作製するパネル基材用部材にコート層を形成してなるコート層積層パネル基材用部材の図５とは異なる一例の部分拡大断面図であり、２本の縦点線の間が切断適正位置である。
【図８】本発明の一例で作製するフロントパネルの一例の部分拡大断面図である。
【図９】比較例１を示す図であり、（１）はパネル基材用部材上にコート層を形成してなるコート層積層パネル基材用部材の部分拡大断面図であり、（２）それを切削した後のフロントパネル（サンプル）の部分拡大断面図である。
【図１０】比較例２で作製したフロントパネル（サンプル）の部分拡大断面図である。
【図１１】比較例３で作製したフロントパネル（サンプル）の部分拡大断面図である。
【発明を実施するための形態】
【００１２】
次に、実施の形態例に基づいて本発明を説明する。但し、本発明が次に説明する実施形態に限定されるものではない。
【００１３】
＜本製造方法＞
本発明の実施形態の一例に係るフロントパネルの製造方法（「本製造方法」と称する）は、パネル基材用部材を射出成型する基材射出成型工程と、当該パネル基材用部材の基材表面部すなわち視認側表面部に透明樹脂をコーティングしてコート層を形成してコート層積層パネル基材用部材を作製するコーティング工程と、当該コート層積層パネル基材用部材の余分な部分（「余肉部分」とも称する）を削除する切削工程と、を備えたフロントパネル（「本フロントパネル」と称する）の製造方法である。
【００１４】
本製造方法は、前記基材射出成型工程、前記コーティング工程及び前記切削工程を備えていれば、他の工程を備えていてもよい。例えば後述するアニーリング工程、印刷工程、その他の工程を適宜挿入することが可能である。
【００１５】
図１には、本製造方法で製造するフロントパネルの一例の斜視図を示す。このフロントパネル１は、画像を表示する表示面部２の周囲に周囲部３を有するパネル表面を備えており、パネル基材１０の上にコート層２０を備えた構成を備えている。但し、これはあくまで本製造方法で製造するフロントパネルの一例であり、任意の形状を備えることができる。
【００１６】
＜基材射出成型工程＞
基材射出成型工程では、射出成型によってパネル基材用部材を形成する。
【００１７】
（パネル基材用部材の材料）
パネル基材用部材の材料は、透明な熱可塑性樹脂であればよい。例えばカーボネート系樹脂、ポリメチルメタクリレート樹脂やアクリロニトリル−スチレン共重合樹脂などのアクリル系樹脂、ポリエチレンテレフタレート、ポリイミド、ポリエチレン、ポリプロピレン、脂環式ポリオレフィン系樹脂、スチレン系樹脂、塩化ビニル系樹脂、フェノール系樹脂、メラミン系樹脂及びエポキシ系樹脂からなる群から選ばれる１種又は２種以上の樹脂を例示することができる。中でも、透明性と歪防止などの観点から、ポリカーボネート、アクリル系樹脂などを好ましく例示することができる。中でも、車載機器用タッチパネルディスプレイに用いられるフロントパネルにおいては、飛散防止性の観点から、ポリカーボネートが好ましい。ポリカーボネートは、塗布による硬度の向上が望まれるため、樹脂溜まりの形成による影響を受けやすく、本発明における外観向上効果をより一層享受することができる。本製造方法で用いるポリカーボネートとしては、ビスフェノールＡを主原料とする一般的な芳香族ポリカーボネートに限定されず、例えば、他の原料を主原料とする芳香族ポリカーボネート、脂肪族ポリカーボネート、芳香族脂肪族ポリカーボネートを用いることもできる。例えばジオール成分として、イソソルバイトなどのエーテルジオールが主成分であるポリカーボネートなども包含する。
【００１８】
（パネル基材用部材の形状・厚み）
射出成型によれば、任意の形状及び厚みのパネル基材用部材を形成することができる。よって、例えば、図２（１）に示すように、上面視した際にフロントパネル１に相当する面積部分すなわち上面視フロントパネル相当部分を、図２（２）に示すように、上面側言い換えれば視認側に適宜厚さ膨出してなる例えば砲台状の膨出部１２を備え、その周囲外側には、一段下がった余肉鍔部１４を備えたパネル基材用部材１１を形成することができる。なお、膨出部１２は砲台状に限定されるものではない。
この際、膨出部１２は、図２（１）に示すように、上面側に膨出している分だけ肉厚に形成することもできるし、また、図６に示すように、余肉鍔部１４と同一の厚さに形成することもできる。
【００１９】
また、上記膨出部１２の表面側端縁部の稜線を曲線とする、言い換えれば稜線１３にＲ状に丸みを持たせるのが好ましい。このようにすることにより、後述するコート層２０の表面側端縁部の稜線１３を容易に曲線とする、すなわち丸みを持たせることができ、その結果、フロントパネル１の表面側端縁部に丸みを持たせることができるから、例えば衝突安全性などを高めることができる。
【００２０】
この際、図５に示すように、パネル基材用部材１１の膨出部１２の表面側端縁部の稜線１３において、表面側曲線開始点１３ａの高さと表面側曲線終点１３ｂの高さの差ｈ１言い換えれば表裏方向の距離ｈ１は、安全性、例えばシャープエッジによる切創防止などの観点から、０．１〜１．０ｍｍであるのが好ましく、中でも０．２ｍｍ以上或いは０．８ｍｍ以下、その中でも０．３ｍｍ以上或いは０．５ｍｍ以下であるのが好ましい。
【００２１】
また、例えば、図３に示すように、フロントパネル１の表示面部２に対応した部分である基材表示面部１５を平坦面として形成し、平面視した際に当該基材表示面部１５を囲む基材周囲部１６の表面を平滑面とすることもできる。
【００２２】
さらにまた、例えば、図４に示すように、フロントパネル１の表示面部２に対応した部分である基材表示面部１５の表面に多数の凹凸を形成し、平面視した際に当該基材表示面部１５を囲む基材周囲部１６の表面を平滑面とすることもできる。
この際、基材周囲部１６は、周端縁部を湾曲面として形成してもよいし、うねり面として形成してもよい。また、基材周囲部１６の適宜箇所に貫通穴などの開口部や凹部、凸部、リブなどを設けることも任意に可能である。また、適宜箇所に、格子模様や千鳥模様等の各種模様を付与することもできる。
基材表示面部１５の表面に形成する多数の凹凸は、防眩効果を付与するために、例えばシボ状を呈する微細凹凸面、すなわちシボ加工表面とするのが好ましい。
【００２３】
基材表示面部１５の表面に多数の凹凸を形成する場合、基材表示面部１５の表面の表面粗さ（Ｒｚ）ＲｚＣは、５μｍ〜２４μｍであるのが好ましい。当該ＲｚＣが５μｍ以上であれば、十分な防眩効果が得られるため好ましく、２４μｍ以下であれば、防眩効果が強過ぎて表示がぼやけるのをより一層防ぐことができるから、好ましい。
かかる観点から、基材表示面部１５の表面の表面粗さ（Ｒｚ）ＲｚＣは５μｍ〜２４μｍであるのが好ましく、中でも８μｍ以上或いは２０μｍ以下、その中でも１２μｍ以上或いは１８μｍ以下であるのがさらに好ましい。
なお、表面粗さ（Ｒｚ）は、ＪＩＳ  Ｂ  ０６０１―１９９４に規定される十点平均粗さであり、例えば表面粗さ測定機、形状測定機、工具顕微鏡、レーザー顕微鏡、その他の機器によって測定することができる（後述する表面粗さ（Ｒｚ）についても同様である。）。
【００２４】
また、基材表示面部１５の表面の凹凸の高さを大きくすると、コート層の厚さを厚くしても、防眩効果を得ることが可能である。但し、凹凸の高さが大き過ぎると液晶パネルの光がチラつく可能性がある。
かかる観点から、基材表示面部１５の表面の凹凸の最大高さ（Ｒｙ）は１０〜２２μｍであるのが好ましく、中でも１４μｍ以上或いは２０μｍ以下、その中でも特に１６μｍ以上或いは１８μｍ以下であるのがさらに好ましい。
なお、最大高さ（Ｒｙ）は、ＪＩＳ  Ｂ ０６０１―１９９４に規定される最大高さであり、表面粗さ測定機によって測定することができる（後述する最大高さ（Ｒｙ）についても同様である。
【００２５】
他方、基材周囲部１６は、高級感を付与するために平滑面とするのが好ましく、中でも光沢を示す鏡面とするのが特に好ましい。
かかる観点から、基材周囲部１６の表面の表面粗さ（Ｒｚ）は、８μｍ以下であるのが好ましく、中でも６μｍ以下、その中でも４μｍ以下であるのがさらに好ましい。
【００２６】
基材周囲部１６の表面は、上記観点から、ＪＩＳ  Ｚ８７４１に基づく入反射角６０°の鏡面光沢度が８５％以上であるのが好ましく、中でも９０％以上であるのがさらに好ましい。
【００２７】
基材周囲部１６の上側周縁部は、例えば本フロントパネルをカーナビなどに使用する場合には、衝突した際の人体に対する安全性（「衝突安全性」と称する）を高める観点から、湾曲面としてもよい。
【００２８】
（射出成型）
射出成型では、射出成形金型の成形キャビティ内に射出成形用樹脂材料を射出して、該成形キャビティを上記樹脂材料で充填し、その充填された樹脂材料を上記成形キャビティ内で冷却して固化させた後、上記射出成形金型を開いて射出成形品を取り出すことにより、パネル基材用部材を作製することができる。
【００２９】
射出成形金型としては、従来の一般的な射出成形型と同様、金属材料を主体に構成された射出成形金型を用いればよい。
【００３０】
成形キャビティに充填された射出成形用樹脂材料を固化させると、該キャビティに面する射出成形金型の内側表面（型面）の形状に対応した表面形状を有する射出成形品が形成される。
よって、例えば、上述のように、多数の凹凸を有する基材表示面部１５の周囲に、平滑面からなる基材周囲部１６を有する基材表面部を備えたパネル基材用部材を形成するためには、雄雌の射出成形金型によって形成される金型成形キャビティを、本フロントパネルの形態に対応するように形成すると共に、射出成形金型の内側表面（型面）において、上記基材表示面部１５に対応した部位（「表示面部形成部」とも称する）に、多数の凹凸に対応した表面形状を形成し、上記基材周囲部１６に対応した部位（「周囲部形成部」とも称する）の平滑面に対応した表面形状を形成すればよい。
【００３１】
より具体的には、雄雌金型の一方の金型上内面の表示面部形成部に多数の微細凹凸を形成し、これの周囲を囲むように鏡面形成して、周囲部形成部を形成しておき、表面に多数の凹凸を有する基材表示面部１５の周囲に、平滑面からなる基材周囲部１６を備えたパネル基材用部材１１を形成することができる。
【００３２】
金型内表面に凹凸形状を付与する方法としては、切削加工（ＮＣ加工であり得る。）、サンドブラストその他の物理的処理、フッ酸などを含むエッチング液によるエッチング処理、その他の化学的処理等の公知の手法を挙げることができる。
必要に応じて、凹凸パターンが形成された表面を、砥石若しくは研磨布紙（サンドペーパー）によって研磨することが好ましい。また、必要に応じて、液状若しくはペースト状の研磨剤を用いて研磨することができる。
【００３３】
上記サンドブラスト法では、例えば、アルミナ、炭化ケイ素、金剛砂などの粒子を空気とともに吹き付けることで、凹凸表面を形成することができる。
上記エッチング法では、例えば、フッ酸と、フッ化アンモニウムと、硫酸や硝酸などの無機酸、酢酸や蟻酸などの有機酸などの酸と、水と、その他添加剤とを含むフッ酸系エッチング液を用いて凹凸表面を形成することができる。
【００３４】
＜アニーリング工程＞
射出成型後、パネル基材用部材１１に生じた歪や反りを軽減するために、加熱してアニーリングするようにしてもよい。
アニーリング方法としては、公知の方法で行うことができる。例えば、大気雰囲気下で、炉内温度を８０〜１２０℃、２０分〜１５０分保持するように加熱処理すればよい。この際、炉内温度と品温はほとんど同温である。
【００３５】
＜コーティング工程＞
コーティング工程では、パネル基材部材１１の表面側すなわち視認側に透明樹脂をコーティングしてコート層２０を形成する。すなわち、膨出部１２、稜線１３及び余肉鍔部１４の表面に透明樹脂をコーティングしてコート層２０を形成し、コート層積層パネル基材用部材を作製することができる。
【００３６】
（コート方法）
透明樹脂のコート方法としては、例えばスピンコート法、ディッピングコート法、スプレー法、スライドコート法、バーコート法、ロールコート法、グラビアコート法、インクジェット法、シルクスクリーン法、ダイコート法、フローコート法、キャスト転写法等の公知の塗布方法を挙げることができる。
中でも、コート層の厚み調整及び塗り分けの観点から、スプレー法、インクジェット法、グラビアコート法、シルクスクリーン法を採用するのが好ましく、例えばロボットアームスプレーなどを使用して、透明樹脂をスプレー塗付するのが好ましい。
【００３７】
例えばコーティングをする際の塗付量の調整、塗付回数の調整、被塗装物距離の調整、塗布パターン、及び、吐出口の移動速度の調整のうちの何れか一種の調整又は二種以上の調整の組合せによって、前記基材表示面部１５におけるコート層２２の厚み及び前記基材周囲部１６におけるコート層２３の厚みを調整することができる。
より具体的には、例えばロボットアームスプレーをコンピュータ制御するようにすれば、作業者としては、コーティングされるパネル基材用部材の形状や大きさに則した各部位での塗布量及び塗布回数（塗り重ね回数）などをコンピュータに入力することにより、前記基材表示面部１５におけるコート層２２の厚み及び前記基材周囲部１６におけるコート層２３の厚みを所望の厚みに調整することができる。
【００３８】
（コート層２０の特徴）
本製造方法では、図３−５及び図７などに示すように、パネル基材部材１１の膨出部１２の表面側端縁部の稜線１３を曲線とする、言い換えれば稜線１３にＲ状に丸みを持たせることにより、透明樹脂を普通にコーティングすることで、コート層２０の表面側端縁部の稜線２１を曲線とすることができる。
【００３９】
この際、図５に示すように、コート層２０の端縁部の稜線２１において、表面側曲線開始点２１ａの高さと裏面側曲線終点２１ｂの高さの差ｈ２言い換えれば表裏方向の距離ｈ２は、安全性、例えばシャープエッジによる切創防止の観点から、０．１〜１．０ｍｍであるのが好ましく、中でも０．２ｍｍ以上或いは０．９ｍｍ以下、その中でも０．３ｍｍ以上或いは０．８ｍｍ以下であるのが好ましい。
【００４０】
コート層２０の平均厚みは、ゆず肌が生じるのを防ぐ観点及び経済性の観点から、８μｍ〜２５μｍであるのが好ましい。
コート層２０の平均厚みが８μｍ以上であれば、ゆず肌が生じるのを防ぐことができる一方、２５μｍより厚くても、ゆず肌防止効果は変わらないにもかかわらず経済的に負担が大きくなる。
よって、コート層２０の平均厚みは、８μｍ〜２５μｍであるのが好ましく、中でも１０μｍ以上或いは２２μｍ以下、その中でも１２μｍ以上或いは２０μｍ以下であるのがさらに好ましい。
【００４１】
但し、上記のようなパネル基材にコーティングする場合には、防眩効果を高める観点から、基材表示面部１５におけるコート層２２の厚みの最大値Ａｍａｘが８μｍ〜１６μｍであるのが好ましく、中でも９μｍ以上或いは１５μｍ以下、その中でも１１μｍ以上或いは１３μｍ以下であるのがさらに好ましい。
【００４２】
他方、前記基材周囲部１６におけるコート層２３の厚みの最大値Ｂｍａｘは、ゆず肌を防止する観点から、１０μｍ〜２５μｍであるのが好ましく、中でも１４μｍ以上或いは２２μｍ以下、その中でも１６μｍ以上或いは２０μｍ以下であるのがさらに好ましい。
【００４３】
また、上記基材表示面部１５におけるコート層２２の厚みの平均値Ａａｖと、前記基材周囲部１６におけるコート層２３の厚みの平均値Ｂａｖとが、Ａａｖ＜Ｂａｖの関係となるように、透明樹脂をコーティングするのが好ましい。
このように、基材表示面部１５におけるコート層２２の厚みと、基材周囲部１６におけるコート層２３の厚みとに差を持たせて、表面に多数の凹凸を有する基材表示面部１５におけるコート層２２の厚みを、基材周囲部１６におけるコート層２３の厚みより小さくすることで、表示面部２における防眩効果を維持しつつ、周囲部３におけるゆず肌の発生を防ぐことができる。
【００４４】
前記基材表示面部１５におけるコート層２２の厚みの平均値Ａａｖは１０μｍ〜１４μｍとなるように、透明樹脂をコーティングするのが好ましい。
基材表示面部１５におけるコート層２２の厚みの平均値Ａａｖが１４μｍ以下であれば、十分な防眩効果を得ることができる。他方、１０μｍ以上であれば、画像の鮮明度を損なうことをより防ぐことができる。また、塗膜としての強度を十分付与することができる。
かかる観点から、基材表示面部１５におけるコート層２２の厚みの平均値Ａａｖは、５μｍ〜１０μｍであるのが好ましく、中でも６μｍ以上或いは９μｍ以下、その中でも７μｍ以上或いは８μｍ以下であるのが特に好ましい。
【００４５】
他方、前記基材周囲部１６におけるコート層２３の厚みの平均値Ｂａｖは８μｍ〜３０μｍとなるように、透明樹脂をコーティングするのが好ましい。
基材周囲部１６におけるコート層２３の厚みの平均値Ｂａｖが３０μｍ以下であれば、経時による塗膜収縮や塗膜の破損を防ぐことができる。他方、８μｍ以上であれば、ゆず肌が生じるのをより防止することができる。
かかる観点から、基材周囲部１６におけるコート層２３の厚みの平均値Ｂａｖは、８μｍ〜３０μｍであるのが好ましく、中でも１０μｍ以上或いは２５μｍ以下、その中でも１２μｍ以上或いは２０μｍ以下であるのが特に好ましい。
【００４６】
なお、基材表示面部１５におけるコート層２２の厚みの平均値Ａａｖ及び基材周囲部１６におけるコート層２３の厚みの平均値Ｂａｖは、後述する実施例のように測定してもよいし、また、走査型電子顕微鏡（ＳＥＭ）などの電子顕微鏡を用いて、コート層２２、２３の断面を観察し、任意の３か所以上の厚みを計測してその平均値を算出することで求めることもできる。
【００４７】
さらに、前記基材表示面部１５におけるコート層２２の表面粗さＲｚＡと、前記基材周囲部１６におけるコート層２３の表面粗さＲｚＢと、前記パネル基材用部材１１の表示面部１２の表面粗さＲｚＣとが、次の関係式（１）を満たすように、透明樹脂をコーティングするのが好ましい。ＲｚＣ、ＲｚＡ及びＲｚＢが次の関係式（１）又は（２）を満たせば、防眩効果がより一層高まり好ましい。
（１）・・表面粗さＲｚＣ＞表面粗さＲｚＡ＝表面粗さＲｚＢ
（２）・・表面粗さＲｚＣ＞表面粗さＲｚＡ＞表面粗さＲｚＢ
【００４８】
（樹脂組成物）
コートする樹脂組成物（「コート樹脂組成物」と称する）は、透明な樹脂組成物であれば特に限定するものではない。中でも、ハードコート材料として用いられている樹脂組成物が特に好ましい。
【００４９】
ハードコート樹脂組成物としては、紫外線（ＵＶ）硬化性の樹脂組成物、溶剤乾燥硬化性の樹脂組成物、熱硬化性の樹脂組成物などを挙げることができる。但し、他の透明なハードコート材料を適宜使用することができる。
【００５０】
紫外線硬化性の樹脂組成物としては、光重合性化合物、すなわち光重合性官能基を１つ以上有する化合物を含有する樹脂組成物を挙げることができる。
また、光重合性化合物を重合する際に照射する光としては、例えば可視光線、並びに紫外線、Ｘ線、電子線、α線、β線、およびγ線のような電離放射線などを挙げることができる。
【００５１】
上記光重合性化合物としては、分子中にアクリロイル基、メタアクリロイル基等の重合性不飽和結合、チオール基、またはエポキシ基、またはアリル基等のエチレン性二重結合を有する光重合性モノマー、光重合性オリゴマー、または光重合性ポリマーを挙げることができる。例えば、光重合性モノマーと、光重合性オリゴマー又は光重合性ポリマーとを組み合わせて使用することができる。
【００５２】
光重合性モノマーとしては、光重合性官能基を２つ（すなわち、２官能）以上有する多官能モノマーを挙げることができる。例えば、ジエチレングリコールジ（メタ）アクリレート、ジプロピレングリコールジ（メタ）アクリレート、トリメチロールプロパントリ（メタ）アクリレート、トリプロピレングリコールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、１，６−ヘキサンジオールジ（メタ）アクリレート、ネオペンチルグリコールジ（メタ）アクリレート、トリメチロールプロパントリ（メタ）アクリレート、ジトリメチロールプロパンテトラ（メタ）アクリレート、ジペンタエリスリトールペンタ（メタ）アクリレート、トリペンタエリスリトールオクタ（メタ）アクリレート、テトラペンタエリスリトールデカ（メタ）アクリレート、イソシアヌル酸トリ（メタ）アクリレート、イソシアヌル酸ジ（メタ）アクリレート、ポリエステルトリ（メタ）アクリレート、ポリエステルジ（メタ）アクリレート、ビスフェノールジ（メタ）アクリレート、ジグリセリンテトラ（メタ）アクリレート、アダマンチルジ（メタ）アクリレート、イソボロニルジ（メタ）アクリレート、ジシクロペンタンジ（メタ）アクリレート、トリシクロデカンジ（メタ）アクリレート、ジトリメチロールプロパンテトラ（メタ）アクリレートや、これらをＰＯ、ＥＯ等で変性したものが挙げられる。
【００５３】
光重合性オリゴマーとしては、２官能以上の多官能オリゴマーが好ましい。例えばポリエーテル（メタ）アクリレート、ポリオール（メタ）アクリレート、メラミン（メタ）アクリレート、イソシアネート（メタ）アクリレート、エポキシ（メタ）アクリレート、ポリエステル（メタ）アクリレート、ウレタン（メタ）アクリレート、ポリエステル−ウレタン（メタ）アクリレート等が挙げられる。
【００５４】
光重合性ポリマーとしては、ウレタン（メタ）アクリレート、イソシアネート（メタ）アクリレート、ポリエステル−ウレタン（メタ）アクリレート、エポキシ（メタ）アクリレート等が挙げられる。
【００５５】
紫外線硬化性の樹脂組成物としては、光重合開始剤を含有し、該光重合開始剤が紫外線を吸収して、励起、活性化されることで重合反応を起こし、紫外線硬化性樹脂の硬化反応を起こす樹脂組成物であってもよい。
【００５６】
光重合開始剤としては、例えば、ベンジル、ベンゾフェノンやその誘導体、チオキサントン類、ベンジルジメチルケタール類、αヒドロキシアルキルフェノン類、α−ヒドロキシアセトフェノン類、ヒドロキシケトン類、アミノアルキルフェノン類、アシルホスフィンオキサイド類などを挙げることができる。中でも、α−ヒドロキシアルキルフェノン類は硬化時に黄変を起こしにくく、透明な硬化物が得られるので好ましい。また、アミノアルキルフェノン類は、非常に高い反応性を備え、優れた硬度の硬化物が得られるので好ましい。上記光重合開始剤は、１種のみを単独で又は２種以上を組み合わせて用いることができる。
光重合開始剤の添加量は、硬化性樹脂１００質量部に対して、０．１〜５質量部添加することが好ましい。
【００５７】
紫外線硬化性の樹脂組成物の場合、例えば、当該樹脂組成物をパネル基材表面に塗布し、次いで、当該樹脂組成物を乾燥させるために加熱して乾燥させて溶剤を蒸発させた後、該樹脂組成物に紫外線等の光を照射して、光重合性化合物を重合（架橋）させることによりコート層を硬化させることができる。但し、この方法に限定するものではない。
【００５８】
溶剤乾燥硬化性の樹脂組成物は、熱可塑性樹脂等、塗工時に固形分を調整するために添加した溶剤を乾燥させるだけで、被膜となるような樹脂組成物であればよい。
溶剤乾燥型樹脂としては、透明ポリイミド前駆体ワニスなどを含む組成物を挙げることができる。
【００５９】
また、前記熱硬化性樹脂組成物としては、例えばポリウレタン系樹脂、エポキシ樹脂、フェノール樹脂、尿素樹脂、ジアリルフタレート樹脂、メラミン樹脂、グアナミン樹脂、不飽和ポリエステル系樹脂、アミノアルキッド樹脂、メラミン−尿素共縮合樹脂、珪素樹脂、ポリシロキサン樹脂等の熱硬化性樹脂を含有するものを挙げることができる。
【００６０】
熱硬化性樹脂組成物は、熱硬化性樹脂のほかに、必要に応じて、例えば架橋剤、重合開始剤等の硬化剤、重合促進剤、溶剤、粘度調節剤、体質顔料等を含有してもよい。
硬化剤としては、通常、イソシアネート、有機スルホン酸等がポリエステル系樹脂、ポリウレタン系樹脂に用いられ、アミンがエポキシ樹脂に、メチルエチルケトンパーオキサイド等の過酸化物、アゾビスイソブチルエステル等のラジカル開始剤が不飽和ポリエステル系樹脂によく使用される。
【００６１】
以上の中でも、耐擦傷性の観点から、ポリカーボネート製基材上にコーティングした場合の鉛筆硬度がＨ以上となるコート樹脂組成物であるのが好ましい。
また、コート樹脂組成物の濡れ性（ＪＩＳ  Ｋ  ６７６８）は２２．６dyn以下であるのが好ましく、コート樹脂組成物の粘度（ＪＩＳ  Ｋ  ５６００  ２―２  フローカップ式）は７．５秒〜１０．０秒であるのが好ましい。
かかる観点から、コート樹脂組成物のベース樹脂は、アクリル樹脂、ウレタン樹脂が特に好ましい。中でも、表面硬度の観点からすると、アクリル樹脂が特に好ましい。
【００６２】
上記コート樹脂組成物には、必要に応じて、従来公知の分散剤、界面活性剤、帯電防止剤、シランカップリング剤、増粘剤、着色防止剤、着色剤（顔料、染料）、消泡剤、レベリング剤、難燃剤、紫外線吸収剤、接着付与剤、重合禁止剤、酸化防止剤、表面改質剤、易滑剤、酸化防止剤、耐衝撃性改質剤等の各種添加剤を含有することができる。
【００６３】
＜切削工程＞
本製造方法においては、コーティング工程後に切削工程を実施することが一つの特徴である。
【００６４】
切削工程では、例えば所定の形状になるように、コート層積層パネル基材用部材の余肉部分すなわち余肉鍔部１４を切削すればよい。
例えば、図５の縦点線間で示すように、パネル基材用部材１１の膨出部１２における稜線１３の裏面側曲線終点１３ｂ或いは裏面側曲線終点１３ｂよりも表面側曲線開始点１３ａ寄りの位置、特に裏面側曲線終点１３ｂから表面側曲線開始点１３ａ寄り０．２ｍｍ以内の位置、その中でも０．１ｍｍ以内の位置において、コート層積層パネル基材用部材を垂直に切断して余肉鍔部１４を切削することにより、フロントパネル１を作製することができる。
また、図７の縦点線間で示すように、パネル基材用部材１１の膨出部１２における稜線１３の表面側曲線終点１３ｂ或いは表面側曲線終点１３ｂよりも表面側曲線開始点１３ａ寄りの位置、特に表面側曲線終点１３ｂから表面側曲線開始点１３ａ寄り０．２ｍｍ以内の位置、その中でも０．１ｍｍ以内の位置において、コート層積層パネル基材用部材を垂直に切断して余肉鍔部１４を切削することにより、フロントパネル１を作製することもできる。
【００６５】
このように、パネル基材用部材１１の膨出部１２における稜線１３の裏面側曲線終点１３ｂ或いは裏面側曲線終点１３ｂよりも表面側曲線開始点１３ａ寄りの位置或いは稜線１３の表面側曲線終点１３ｃ或いは表面側曲線終点１３ｃよりも表面側曲線開始点１３ａ寄りの位置においてコート層積層パネル基材用部材を垂直に切断することにより、例えば図８に示すように、コート層２０の表面側端縁部に丸みを持たせることができると同時に、コート層２０の表面側端縁部の下方に連続して、コート層２０及びパネル基材１０の垂直端面を形成することができる。すなわち、コート層２０の切断面が少なくとも上向きにならないため、フロントパネル１の端縁部が白く見えないようにすることができる。
【００６６】
コート層２０が積層してなるパネル基材用部材１１を垂直に切断する方法としては、エンドミルを使用し回転による切削、刃物による打抜き切断などを挙げることができる。
【００６７】
＜印刷工程＞
本製造方法は、必要に応じて印刷工程を備えていてもよい。
例えば、基材表示面部１５の周囲に隠蔽部を形成するように、すなわち基材周囲部１６に対応したパネル基材の裏面に印刷、例えば黒色印刷を施すようにしてもよい。
印刷工程は、コーティング工程の前後いずれに導入してもよい。
【００６８】
また、ミラー印刷によって、ミラー印刷層を設けることもできる。
ミラー印刷層を設けることにより、ミラー効果を与えて良好なメタリック感を付与することができ、優れた意匠性を与え、高級感を付与することができる。
【００６９】
ミラー印刷に用いられる印刷インクには、アクリル樹脂、ウレタン樹脂、ポリエステル樹脂などの合成樹脂に、アルミニウム粉末、銀粉末などの金属粉末を配合して分散させたシルバー印刷インクなどを用いることができる。
このような印刷インクの印刷方法としては、スクリーン印刷、オフセット印刷、グラビア印刷、フレキソ印刷等の印刷法が用いられるが、なかでもスクリーン印刷が好適である。
【００７０】
また、上記ミラー印刷層上に白色印刷を施して白色印刷層を設けることも可能である。
この白色印刷は、内側のミラー印刷層にわずかに残る微少なピンホールを目止めし、光の透過を防止して、ミラー印刷によって得られたメタリック感のピンホールによる低下を抑えるためのものであり、白色着色剤を配合した通常の印刷インクが用いられ、スクリーン印刷等で印刷することができる。
【００７１】
また、マット仕上がり透明印刷または艶消し透明印刷を施すこともできる。
この種の用途に使用される印刷インクとしては、アクリル樹脂、ウレタン樹脂、ポリエステル樹脂などの透明合成樹脂をビヒクルとし、これにシリカ粉末、アルミナ粉末などの艶消し用の粉末を配合、分散した蒸発乾燥型あるいは紫外線硬化型の透明印刷インクが好ましい。
このような透明印刷の印刷方法としては、スクリーン印刷、オフセット印刷、グラビア印刷、フレキソ印刷等の印刷法などを用いることができる。
【００７２】
＜用途＞
本フロントパネルは、そのまま、スマートフォンやタブレット端末、携帯ゲーム機器などのフロントパネルのほか、カーナビゲーションや産業機械などの操作パネルに使用することができる。
【００７３】
＜語句の説明＞
本明細書において「Ｘ〜Ｙ」（Ｘ，Ｙは任意の数字）と表現する場合、特にことわらない限り「Ｘ以上Ｙ以下」の意と共に、「好ましくはＸより大きい」或いは「好ましくはＹより小さい」の意も包含する。
また、「Ｘ以上」（Ｘは任意の数字）或いは「Ｙ以下」（Ｙは任意の数字）と表現した場合、「Ｘより大きいことが好ましい」或いは「Ｙ未満であることが好ましい」旨の意図も包含する。
【００７４】
また、本明細書において「ベース樹脂」とは、樹脂組成物を構成する樹脂のうちで最も含有量の多い樹脂を意味し、通常は、該樹脂組成物を構成する樹脂の５０質量％以上、中でも８０質量％以上、その中でも９０質量％以上（１００質量％を含む）樹脂である。但し、樹脂組成物が２種類のベース樹脂を含む場合には、その合計量が上記質量割合となる。
【００７５】
また、本明細書において、「表面側」とは、フロントパネルからの表示光が出光する側であり、フロントパネルの表示を観察する側を意味する。
「裏面側」とは、前記「表面側」とは反対側を意味し、フロントパネルの表示光が入光する側を意味する。
「透明」とは、無色透明に限られず、着色透明もこれに包含されるものとする。
【実施例】
【００７６】
以下、本発明を下記実施例及び比較例に基づいてさらに詳述する。
【００７７】
＜実施例１＞
車載ディスプレイフロントパネルの形状に対応した形状のキャビティを有し、表示面部２の視認側表面に対応する型面がシボ加工面、周囲部３の表面に対応する型面が鏡面である射出成形用金型を用意した。
【００７８】
ポリカーボネートをベース樹脂として含有する射出成形用樹脂材料を用意した。この射出成形用樹脂材料を上記金型のキャビティにそれぞれ充填して冷却固化することによって、ポリカーボネート製のパネル基材用部材を成型した。
次いで、大気雰囲気下で炉内温度を１００℃、７００分保持するようにしてアニーリングを行って、パネル基材用部材Ａ（サンプル）を得た。
【００７９】
得られたパネル基材用部材（サンプル）は、図２（１）に示すように、長手側面視した際にフロントパネル１に相当する面積部分すなわち上面視フロントパネル相当部分を、図２（２）に示すように、上面側言い換えれば視認側に０．４ｍｍ膨出してなる砲台状の厚さ０．４ｍｍの膨出部１２を備え、その周囲外側には、一段下がった余肉鍔部１４を備えたパネル基材用部材１１であって、膨出部１２の表面側端縁部の稜線１３は曲線をなし、当該膨出部１２の表面側端縁部の稜線１３において、表面側曲線開始点１３ａの高さと裏面側曲線終点１３ｂの高さの差ｈ１は、表１に示すように０．４ｍｍであった。
また、図４に示すように、表面に多数の凹凸を有する基材表示面部１５と、平面視した際に当該基材表示面部１５を囲むようにその周囲に、平滑面からなる基材周囲部１６とを形成してなる部材であり、基材表示面部１５の表面の凹凸の最大高さ（Ｒｙ）は２２μｍであり、周囲部のそれは４μｍであった。
さらに、基材周囲部１６の裏面にシルクスクリーン印刷にて、黒色印刷を施した。
【００８０】
次に、ロボットアームスプレーを使用してパネル基材用部材（サンプル）の表面に透明樹脂をコーティングして厚さ１８μｍのコート層２０を形成し、コート層積層パネル基材用部材を作製した。
この際、ロボットアームスプレーを制御するコンピュータに、それぞれの位置におけるスプレー量と塗り重ね回数を入力することで、基材表示面部１５におけるコート層２２の厚み及び前記基材周囲部１６におけるコート層２３の厚みを表１に示すように調整した。コート層２０の端縁部の稜線２１において、表面側曲線開始点２１ａの高さと裏面側曲線終点２１ｂの高さの差ｈ２は、表１に示すように０．４ｍｍであった。
上記透明樹脂Ａとしては、アクリル樹脂（粘度8.0秒）を使用した。この粘度は、ＪＩＳ  Ｋ  ５６００  ２―２  フローカップ式に準拠して,アネスト岩田製  ＮＫ２カップを使用して測定した値である。
また、コート層表面の鉛筆硬度は、いずれの実施例・比較例でも２Ｈであった。
【００８１】
次に、エンドミルを使用し回転による切削で、パネル基材用部材１１の膨出部１２における稜線１３の裏面側曲線終点１３ｂにおいて、コート層積層パネル基材用部材を垂直に切断して余肉鍔部１４を切削することにより、フロントパネル（サンプル）を作製した。
【００８２】
＜実施例２、３＞
実施例１において、スプレー量や塗り重ね回数を調整することにより、各コート層の厚みを表１に示すように変更した以外、実施例１と同様にフロントパネル（サンプル）を作製した。
【００８３】
＜比較例１＞
実施例１の膨出部１２と同じ厚さのポリカーボネート板を用意し、実施例１と同様の透明樹脂を用いて厚さ１８μｍのコート層を形成し、コート層積層パネル基材用部材を作製した。
そして、図９に示すように、切断端縁部がＲ面取状となるようにＲ形状を付与したエンドミルを用いてコート層積層パネル基材用部材を切削して、フロントパネル（サンプル）を作製した。
【００８４】
＜比較例２＞
実施例１で得られたフロントパネル（サンプル）におけるパネル基材と同じ形状となるように、パネル基材用部材を切削した後、実施例１と同様の透明樹脂を用いて、図１０に示すように、厚さ１８μｍのコート層を形成し、フロントパネル（サンプル）を作製した。
【００８５】
＜比較例３＞
実施例１の膨出部１２と同じ厚さのポリカーボネート板を用意し、実施例１と同様の透明樹脂を用いて厚さ１８μｍのコート層を形成し、コート層積層パネル基材用部材を作製した。
そして、図１１に示すように、切断端縁部が垂直端面となるようにエンドミルを用いてコート層積層パネル基材用部材を切削して、フロントパネル（サンプル）を作製した。
【００８６】
（コート層の厚みの最大値及び平均値の測定）
金属板に対して実施例と同様にコート層を形成し、電磁誘導式膜厚測定装置（株式会社ケット化学研究所製「パーマスコープＭＰＯＤ」）を用いて、任意の３箇所のコート層の厚みを計測し、これらの平均値をそれぞれ平均値Ａａｖ、Ｂａｖとし、これらの最大値をそれぞれＡｍａｘ、Ｂｍａｘとした。
この際、コート層４２の厚みの平均値Ｂａｖを、コート層の端縁部に生じた膨出部より内側におけるコート層厚みａとした。
【００８７】
（外観の寸法精度評価）
実施例・比較例で作製したフロントパネル（サンプル）を目視で観察し、次の基準で、樹脂溜まりの寸法精度を評価した。
【００８８】
○(good):コート層端縁部側面の膨出厚みｃが５０μｍ未満であり、樹脂溜まりが目立たない。
×(poor):コート層端縁部側面の膨出厚みｃが、５０μｍ以上であって、樹脂溜まりが側面に大きく垂れこむ
【００８９】
（外観光沢評価）
実施例・比較例で作製したフロントパネル（サンプル）を目視で観察し、次の基準で、外観光沢を評価した。
【００９０】
○(good):上面視でフロントパネル全面の光沢が均一。
×(poor):上面視の外周部の光沢が下がる。
【００９１】
(安全性評価)
実施例・比較例で作製したフロントパネル（サンプル）を切断し、ＪＩＳ  Ｂ  ０７０１―１９８７に規定される丸みの値Ｒを、断面の稜線部を顕微鏡で測定し、次の基準で、安全性を評価した。
【００９２】
○(good):Ｒが０．２以上
×(poor):Ｒが０．２未満
【００９３】
【表１】
0005948515.tif 000002
【００９４】
比較例２のように、パネル基材用部材を切削した後、透明樹脂をコートすると、切削ガスが塗装時の異物となり、塗料不良を生じることも確認された。
【００９５】
上記実施例及び発明者がこれまで行ってきた試験結果より、パネル基材用部材を作製する際、上面側に膨出してなる膨出部の外側に余肉鍔部を備え、その膨出部の表面側端縁部の稜線を曲線としてなる構成を備えたパネル基材用部材を作製し、このパネル基材用部材の表面に、透明樹脂をコーティングしてコート層を形成してコート層積層パネル基材用部材を形成し、さらに該パネル基材用部材の膨出部における稜線の裏面側曲線終点或いは裏面側曲線終点よりも表面側曲線開始点寄りの位置或いは稜線の表面側曲線終点或いは表面側曲線終点よりも表面側曲線開始点寄りの位置において、前記コート層積層パネル基材用部材を垂直に切断して余肉部分を切削すれば、前記コート層の端縁部に丸みを持たせることができ、その下方に連続する前記パネル基材の端面が垂直端面とすることができるから、表面側端縁部が白くなることを防ぐこともでき、しかも、コート層の端縁部に樹脂溜まりが出来ないようにすることができることが分かった。
【００９６】
また、上記実施例及び発明者がこれまで行ってきた試験結果より、表示面部のコート層の厚みと、周囲部のコート層の厚みとに差を持たせて、表面に多数の凹凸を有する表示面部のコート層の厚みを比較的大きくすることで、表示面部における防眩効果を維持しつつ、平滑面においてゆず肌の発生を防ぐことができることが分かった。かかる観点から、周囲部のコート層の厚みの平均値Ｂａｖは１０μｍより厚く３０μｍ以下であるのが好ましく、表示面部のコート層の厚みの平均値Ａａｖは５μｍ〜１０μｍであるのが好ましいことが分かった。
【符号の説明】
【００９７】
１  フロントパネル
２  表示面部
３  周囲部
１０  パネル基材
１１  パネル基材用部材
１２  膨出部
１３  稜線
１４  余肉鍔部
１５  基材表示面部
１６  基材周囲部
２０  コート層
２１  稜線
２２  コート層
２３  コート層
２４  コート層
【要約】
【課題】フロントパネルの表面側端縁部に丸みを持たせることができ、表面側端縁部が白くなることを防ぐこともでき、コート層の端縁部に樹脂溜まりが出来ないようにすることができる新たなフロントパネルの製造方法を提供する。
【解決手段】パネル基材の表面にコート層を備えたフロントパネルの製造方法において、上面視した際にフロントパネルに相当する上面視フロントパネル相当部分を、上面側に膨出してなる膨出部を備え、かつ、その膨出部の表面側端縁部の稜線を曲線としてなる構成を備えたパネル基材用部材の表面に、透明樹脂をコーティングしてコート層を形成すると共に、該コート層の端縁部の稜線を曲線として、コート層積層パネル基材用部材を作製することを特徴とするコーティング工程と、前記パネル基材用部材の膨出部における稜線の裏面側曲線終点或いは裏面側曲線終点よりも表面側曲線開始点寄りの位置或いは稜線の表面側曲線終点或いは表面側曲線終点よりも表面側曲線開始点寄りの位置において、前記コート層積層パネル基材用部材を垂直に切断して余肉部分を切削することにより、前記コート層の端縁部が丸みを持ち、その下方に連続する前記パネル基材の端面が垂直端面となるようにすることを特徴とする切除工程と、を備えたフロントパネルの製造方法を提案する。
【選択図】図５【図１】
0005948515.tif 000003
【図２】
0005948515.tif 000004
【図３】
0005948515.tif 000005
【図４】
0005948515.tif 000006
【図５】
0005948515.tif 000007
【図６】
0005948515.tif 000008
【図７】
0005948515.tif 000009
【図８】
0005948515.tif 000010
【図９】
0005948515.tif 000011
【図１０】
0005948515.tif 000012
【図１１】
0005948515.tif 000013